(57)【要約】【課題】  本発明の目的は、断熱、遮音、結露防止に役立つ簡易２重サッシ用フィルムを廉価に提供することにある。【課題を解決する手段】  本発明はフィルムの片面に粘着剤が塗布され、フィルム一端把持部の硬さがカンチレバー長さ１５ｃｍ以上であるサッシ用フィルムである。また粘着剤の接着剥離強力がアルミよりフィルムに対し１０％以上大きいサッシ用フィルムである。さらに、フィルムの素材が生分解性ポリマーであるサッシ用フィルムである。【特許請求の範囲】
【請求項１】
フィルムの片面に粘着剤が塗布され、一端把持部の硬さがカンチレバー長さ１５ｃｍ以上であるサッシ用フィルム。
【請求項２】
粘着剤の接着剥離強力がアルミよりフィルムに対し１０％以上大きい請求項１のサッシ用フィルム。
【請求項３】
フィルムの素材が生分解性ポリマーである請求項１のサッシ用フィルム。
【発明の詳細な説明】
【技術分野】
【０００１】
本発明は、断熱、遮音、結露防止に役立つ簡易２重サッシ用フィルムに関する。
【背景技術】
【０００２】
窓ガラス用粘着剤が塗布された断熱フィルムは既に数多く市販されている。断熱フィルムの例としては例えばフィルムにカーボン粒子を適当量練りこみ、透過率を低減する方法、フィルムに適当量金属蒸着し、ハーフミラーにする方法、偏向フィルムにより透過率を低減する方法などがある。しかし、これらの断熱フィルムは直接窓ガラスに貼られるもので、遮音、結露防止効果はほとんどなかった。
【０００３】
また、窓ガラスの断熱に２重ガラス窓があり、断熱性、遮音性、結露防止に優れていることは周知である。しかし、２重ガラス窓は高価であり、普及が遅れている。
【０００４】
文献１に２重窓構造を簡便に構成するため、窓サッシ４隅にフィルム把持治具を取り付ける提案がなされているが、特殊な治具を設置する必要があり、簡便とは言いがたい。
【０００５】
また、文献２に気泡フィルムを窓ガラスに直接貼り付ける方法が提案されているが、気泡フィルムであるため、視界がさえぎられる欠点があり、室内装飾上も好ましくない。
【特許文献１】特開２００３−７４２６５号公報
【特許文献２】特開２００３−１２０１４０号公報
【発明の開示】
【発明が解決しようとする課題】
【０００６】
本発明の目的は、断熱、遮音、結露防止に役立つ簡易２重サッシ用フィルムを廉価に提供することにある。
【課題を解決するための手段】
【０００７】
本発明はフィルムの片面に粘着剤が塗布され、フィルム一端把持部の硬さがカンチレバー長さ１５ｃｍ以上であるサッシ用フィルムに関する。また粘着剤の接着剥離強力がアルミよりフィルムに対し１０％以上大きいサッシ用フィルムに関する。さらに、フィルムの素材が生分解性ポリマーであるサッシ用フィルムに関する。
【発明の効果】
【０００８】
本発明のサッシ用フィルムを貼り付けることにより簡易２重構造をサッシに付与することができ、廉価に断熱、遮音、結露防止効果が得られる。
【発明を実施するための最良の形態】
【０００９】
本発明のサッシ用フィルムはフィルムの片面に粘着剤が塗布され、一端把持部の硬さがカンチレバー長さが１５ｃｍ以上である。また粘着剤の接着剥離強力がアルミよりフィルムに対し１０％以上大きいサッシ用フィルムである。また、フィルムの素材が生分解性ポリマーであるサッシ用フィルムである。
【００１０】
フィルムの素材は例えばポリオレフィン（ポリエチレン、ポリプロピレン）、ポリエステル（ポリエチレンテレフタレート）、ナイロン（ポリカプロラクタム、ポリヘキサメチレンジアミン）、ポリメタクリロニトリル、ポリスチレン、ポリビニルアルコール、ポリエチレン・ビニルアルコールコポリマー、ポリ塩化ビニル、ポリ塩化ビニリデンなどの合成ポリマー、セロハン（酢酸セルロース、硝酸セルロース）などの再生ポリマーなどがある。難燃性が要求される場合にはポリ塩化ビニル、ポリ塩化ビニリデンまたはリン含有コモノマーを共重合したポリエステル、水酸化アルミニウム、ハロゲン化合物、酸化アンチモンなどの難燃剤を練りこんだポリマーが使用される。
【００１１】
また、近年、例えば生分解性ポリマーとしてポリ（ε-カプロラクトン-ブチレンサクシネート）、ポリカプロラクトン、ポリ乳酸、ポリ乳酸/ジオール・ジカルボン酸共重合体、ポリエステルカーボネート、ポリ-3-ヒドロキシ酪酸、ポリ(3-ヒドロキシブチレート-コ-3-ヒドロキシヘキサノエート)、ポリエチレンサクシネート、ポリブチレンサクシネート、ポリブチレンサクシネート・コ・アジペート、ポリブチレンアジペート・コ・テレフタレート、ポリエチレンテレフタレートサクシネート等がある。本発明のサッシ用フィルムはシーズンが変わると張り替えられることがあり、環境保全の観点からは生分解性ポリマーが好ましい。
【００１２】
フィルムの厚さは１０〜１００μ程度で強度的には十分である。経済的に好ましくは２０〜５０μである。
【００１３】
本発明のサッシ用フィルムの一端が幅１〜２０ｍｍで把持部となり、その硬さがカンチレバー長さ１５ｃｍ以上である。より好ましくは３０ｃｍ以上、さらに好ましくは９０ｃｍ以上である。
【００１４】
本発明のサッシ用フィルムは一端把持部を先にサッシに貼り付け、逐次、離形紙を剥がし、サッシに貼り付ける。その際、この把持部の硬さが柔らか過ぎるとフィルムが曲がり、貼り付けた状態でシワが入ったり、歪むことがあり、作業性が著しく悪くなる。把持部の硬さが硬いほど貼りやすいが、サッシの大きさに従い、フィルムを予め裁断する必要がある。把持部の硬さが硬すぎると裁断しがたく、好ましくない。
【００１５】
本発明のサッシ用フィルム把持部の硬さ測定はカンチレバー法に準じ、フィルム一端を幅２５ｍｍに裁断したサンプルで測定した。
【００１６】
把持部の硬さを増加する方法は例えば厚紙またはダンボール紙、シート、発泡シートまたは、および気泡シートなどを貼り付ける方法、把持部のみフィルムの厚さを厚く押し出す方法、把持部フィルムを形押しし、端のフィルムを折り返し、ヒートシールを行い、気泡を作成する方法などがある。廃棄することを勘案すると同一素材で構成されていることが好ましい。
【００１７】
フィルムの粘着剤は特表２００２−５３２６１０号公報に記載されているようなアクリル系、ゴム系、ウレタン系、シリコン系などがある。アルミに対してアクリル系は接着強力が強い場合が多いので、サッシからフィルムを剥がした後、粘着剤が残りやすい。フィルムの素材により異なるので剥離強力を測定し、適宜選択すべきである。フィルムよりアルミに対して接着剥離強力が大きいと粘着剤はアルミに残り易い。少なくともフィルムよりアルミに対して接着剥離強力が１０％以上小さいほうが好ましい。アルミに対する９０度接着剥離強力は１００〜２００ｇ／ｃｍが好ましい。小さ過ぎると剥がれ易く、大き過ぎるとアルミに粘着剤の痕が残り易く好ましくない。ウレタン系粘着剤は加水分解し易く、生分解性があるものが多い。
【００１８】
フィルムにプリントなどで装飾がされていると室内装飾上好ましい。また、離形紙の裏面に寸法格子が印刷されていると裁断時の目安になり、好ましい。フィルムが透明な場合で接着剤も透明な場合は離形紙の接着面に寸法格子が印刷されていると表裏間違わないのでより好ましい。また離形紙に罫線刃が入っていると離形紙を剥がしやすく好ましい。
【実施例１】
【００１９】
厚さ４０μｍ、幅１，２１０ｍｍの高密度ポリエチレン（HDPE）フィルムロールの端から１０ｍｍの線上に罫線刃を浅く入れ、１５ｍｍ離れた線を中心線とし、２列に配置し、両側に深さ１ｍｍ、開口幅２．５ｍｍ、底幅２ｍｍ、長さ１００ｍｍ、長さ方向の間隔１０ｍｍ、幅方向の間隔４ｍｍの熱成形型押し加工を行った。２列の型押し加工は５５ｍｍづつ、長さ方向に周期をずらし、千鳥状の配置とした。アルミに対する接着剥離強度が１７０ｇｒ／ｃｍ、フィルムに対するより２３％弱いウレタン系粘着剤をコーティングし、罫線に沿いに端を折り返し、折り返し両端部２ｍｍづつを１７０℃加圧熱融着することにより、フィルムに２列の千鳥状に配列した気泡把持部を作成した。次に把持部幅と幅方向１００ｍｍごとに罫線刃を入れた離形紙をラミネートし、機械方向に９０ｃｍごとに裁断し、縦長さ１２０ｃｍ、幅９０ｃｍの本発明のサッシ用フィルムを製造した。
【００２０】
上記フィルムの把持部を端から２５ｍｍ幅で裁断し、硬さ測定用サンプルを作成した。カンチレバー法に準じて測定を行い、８０ｃｍ押し出したが斜面にサンプルの先が触れず、カンチレバー長さが９０ｃｍ以上と推定された。
【００２１】
上記、サッシ用フィルムをサッシに合わせ鋏で裁断した。裁断は容易に行えた。両開き２枚のアルミサッシ窓の片方、幅８８ｃｍ、高さ１１８ｃｍの窓サッシ上部枠に把持部部分の離形紙のみ剥がした状態でサッシ用フィルムを貼り付けたが、把持部があるため、取り付けが容易であり、シワにならなかった。次にフィルムの下端まで離形紙を剥がし、下端を窓サッシ下部枠に貼り付けた。横枠も片側を容易に貼ることができ、窓ガラスはほとんど隙間なく２重窓構造にすることができた。
【００２２】
室温２５℃、相対湿度６０％に維持し、暖房を切った後、夜間室内温度が１０℃に低下した翌朝、上記、フィルムを貼った窓ガラスに結露は認められなかったが、フィルムを貼っていない隣の窓ガラスには著しく多くの結露が認められた。把持部が厚く、硬いため、フィルムの取り外しも容易に行え、サッシに接着剤痕は残らなかった。
【００２３】
高さ１２０ｃｍｍ幅１２０ｃｍの両開き窓１面、高さ１９０ｃｍ、幅１８０ｃｍの両開き戸のある６畳の最低温度室内外温度差はフィルム貼りの有無で１週間平均３．８℃の差があり、断熱省エネに役立った。
【実施例２】
【００２４】
実施例１と同様にし、厚さ６０μｍ、幅１，２１０ｍｍの高密度ポリエチレン（HDPE）フィルムロールの端から１０ｍｍの線上に罫線刃を浅く入れ、アルミに対する接着剥離強度が１８０ｇｒ／ｃｍ、フィルムに対するより１５％弱いウレタン系粘着剤をコーティングし、罫線に沿いに端を折り返し、折り返し部を１７０℃加圧熱融着することにより、厚さ１１５μｍの把持部を作成した。次に幅方向１００ｍｍごとに罫線刃を入れた離形紙をラミネートし、機械方向に９０ｃｍごとに裁断し、縦長さ１２０ｃｍ、幅９０ｃｍの本発明のサッシ用フィルムを製造した。
【００２５】
上記フィルムの把持部を端から２５ｍｍ幅で裁断し、硬さ測定用サンプルを作成した。把持部サンプルの硬さをカンチレバー法に準じて測定を行った結果、カンチレバー長さが１８２ｍｍであった。把持部硬さが実施例１より小さいため柔らかく、窓サッシへの貼り付け作業時シワが入らないよう注意を必要としたが、きれいに貼ることができた。把持部が厚く、硬いため、フィルムの取り外しも容易に行えた。
【００２６】
比較例として実施例１で使用した厚さ４０μｍのフィルムを実施例２と同様にして製造し、把持部サンプルの硬さをカンチレバー法に準じて測定を行った結果、カンチレバー長さが１３８ｍｍであった。把持部硬さが柔らか過ぎ自立しないため貼り付け時シワが入り、外観上好ましくなかった。また、フィルムの取り外しの際も折り返し厚さが薄いため、取り外しがたかった。
【実施例３】
【００２７】
実施例２と同様にし、厚さ４０μｍ、幅１，２１０ｍｍのポリ乳酸延伸フィルムを使用し、縦長さ１２０ｃｍ、幅９０ｃｍの本発明のサッシ用フィルムを製造した。
【００２８】
上記フィルムの把持部を端から２５ｍｍ幅で裁断し、硬さ測定用サンプルを作成した。把持部サンプルの硬さをカンチレバー法に準じて測定を行った結果、カンチレバー長さが２３８ｍｍであった。窓サッシへの貼り付け作業時シワが入らないよう少し注意を必要としたが、きれいに貼ることができた。把持部が硬いため、フィルムの取り外しも容易に行えた。
【００２９】
牛糞堆肥コンポスト中に取り外したフィルムを拡げて入れ、生分解性を確認したところ３日経過後に小片に分解されていることが確認できた。
【実施例４】
【００３０】
実施例１と同様にし、接着剤をアルミとフィルムに対する接着剤剥離強力がほとんど同じアクリル系接着剤にのみ変更すると結露防止、断熱効果は変わらず得られたが、本発明のサッシ用フィルムを取り外した際、接着剤痕がサッシに認められた。